(57)【特許請求の範囲】
【請求項１】
−少なくとも一部が、少なくとも脱離する薄膜（１５）の厚さと等しい深さだけ、自由面の下方に位置する、脆弱層（１３）を形成するために、ドナー基板（１０）に前記自由面から成分注入を行う工程、
−低くとも４５０℃での熱処理を含む少なくとも１回の中間工程、及び
−前記脆弱層に沿って、開裂脱離を行う工程を備える、
前記ドナー基板（１０）から前記薄膜（１５）を脱離させる方法において、
前記注入工程は、硼素、ヘリウム及び水素の任意順序での注入を含み、
注入エネルギは、
−ヘリウムと硼素濃度の最大点は、最大で１０ｎｍ離れた実質的に同じ深さで得られ、かつ
−水素濃度の最大点は、前記ヘリウム及び硼素濃度最大点より少なくとも２０ｎｍ深い深さで得られるように設定され、かつ
注入量は、
●硼素注入量は、少なくとも５×１０１３Ｂ／ｃｍ２に等しく、かつ
●ヘリウム及び水素の全量は、最小で１０１６原子／ｃｍ２に等しく、最大で４×１０１６原子／ｃｍ２に等しい、
開裂により、ドナー基板から薄膜を脱離させることを特徴とする方法。
【請求項２】
前記自由面を、キャリア（１２）に密着させる結合工程を更に備えることを特徴とする請求項１記載の方法。
【請求項３】
硼素注入量は、ヘリウム及び水素の全量の少なくとも１％に等しく、かつ前記全量の多くとも１０％に等しいことを特徴とする請求項１又は２記載の方法。
【請求項４】
ヘリウム及び水素量の各々は、少なくとも、１０１５原子／ｃｍ２に等しいことを特徴とする請求項１〜３のいずれか１項に記載の方法。
【請求項５】
ヘリウムと水素の注入量の比は、１／２〜２であることを特徴とする請求項４記載の方法。
【請求項６】
ヘリウム及び硼素濃度最大点と水素濃度最大点の距離は、最大で２００ｎｍに等しいことを特徴とする請求項１〜５のいずれか１項に記載の方法。
【請求項７】
４５０℃以上の温度で、少なくとも部分的に行われる開裂熱処理により、前記開裂が得られることを特徴とする請求項１〜６のいずれか１項に記載の方法。
【請求項８】
６００℃以上の温度で、少なくとも部分的に行われる開裂熱処理により、前記開裂が得られることを特徴とする請求項１〜７のいずれか１項に記載の方法。
【請求項９】
機械エネルギの印加により、前記開裂が形成されることを特徴とする請求項１〜８のいずれか１項に記載の方法。
【請求項１０】
ヘリウム及び水素の注入量の全量が、最大で３×１０１６原子／ｃｍ２であることを特徴とする請求項１〜９のいずれか１項に記載の方法。
【発明の詳細な説明】
【技術分野】
【０００１】
本発明は、数種の成分を注入して基板から薄膜を脱離させ、高温加熱処理に対する感度を制御できる方法に関する。
【０００２】
好適な成分の注入を使用し、基板から薄膜を脱離させて、脆弱層を形成する技術は、特許文献１、及び特許文献１の改良に関する特許文献２に記載されている。この方法は、「スマートカット（登録商標）」の名称で広く使用されている。
【背景技術】
【０００３】
スマートカット法によると、次の工程により、脱離した薄膜をキャリアへ移行させることができる。
−１．初期基板（通常シリコン製）の一面に、ガス状成分（水素、あるいはヘリウムのような貴ガス）を衝突させ、十分な量のこれらのイオンを注入して、微細孔を有する層を形成し（熱処理を行う場合には、その後）、つまり脆弱化層を形成する。
−２．基板の前記面を、特に直接又は分子結合で、キャリア（実際上は、例えば同様にシリコン製の他の基板）に、密着させる（工程１で述べた熱処理は、この密着後に行われる熱処理で、直接結合を強化する）。
−３．アニーリング熱処理及び／又は脱離応力（例えば、刃を2枚の基板間に挿入する、及び／又は張力及び／又は曲げ応力及び／又はせん断応力の印加、及び／又は適切に選択された電力及び周波数の超音波又はマイクロ波の印加）を印加して、微細孔層を開裂させ、薄膜（その下に微細孔が形成された初期基板層）及び残留基板（薄膜は薄いため、実際には、この残留基板の厚さは僅かに薄くなる）を得る。
−４．基板（つまり工程３の残留基板）を、新たな注入、密着及び開裂等の工程にリサイクルさせる。
【０００４】
工程１では、１０から２１０ＫｅＶのエネルギの水素又はヘリウムを、１０16／ｃｍ2の数倍から１０17／ｃｍ2の数倍の注入量で注入する。工程３の開裂工程では、選択した注入条件（エネルギ、注入量、温度及びイオン量等）に応じて、２００℃から７００℃の温度で、焼き鈍し熱処理（適度な量の他の形態のエネルギを使用できる）を行う。前記開裂を得るための前記熱処理のための時間は、前記焼き鈍し処理の温度（及び注入条件、及び前もって任意で行える結合強化焼き鈍し、又は他の熱処理を行ったか否か）に依存する。一般に他の全てが同じであれば、焼き鈍し温度が高いほど、開裂を得るための焼き鈍しに必要な時間は短くなる（特に非特許文献１参照）。
【０００５】
ヘテロ構造（シリコン上のゲルマニウム、又はサファイア上のＧａＮ）の移行のようなある種の用途では、非常な低温で開裂焼き鈍しを実行して、接合物質間の熱膨張の差異に起因する機械的応力を低減させる必要がある。他の用途では、開裂前に、成分を、該成分が高温耐性を有しなくても、将来の薄膜上に少なくとも部分的に形成することがある。これに関して、種々の修正を行って、工業的観点から、この開裂処理を受け入れられなくする必要なしに、該開裂処理の温度を低下させることを可能にする。硼素と水素を共注入して、開裂焼き鈍しの温度を２００℃まで減少させ、かつ開裂を例えば２４時間得ることを可能にすることが、非特許文献２及び特許文献３により知られている。
【０００６】
同様に、ヘリウムと水素の共注入により、開裂温度が低下させられること、及び同時に、工業的に受け入れられる寿命が短くなることが知られている（特に非特許文献４、５及び６参照）。
【０００７】
特許文献４〜８又は非特許文献７も参照されたい。
【０００８】
硼素又はヘリウムを水素と共注入することの主目的は、全注入量及び／又は開裂に必要なエネルギ量を減少させることにより、開裂を容易にする（又は表面品質を改良する）ことであることに注目すべきである。
【０００９】
これとは対照的に、ある種の用途では、注入後で開裂前、場合によっては、結合前に高温熱処理を含む工程を実施する必要がある。開裂熱処理の開裂に対する寄与は、先行する工程の温度に対して、前記開口熱処理の温度が十分に高い場合にのみ、重要になってくる。これに関して、前記工程２の直接結合は、高温で強化され高い結合力を得るために好ましいことを思い起こすべきである。例えば、対象とする用途で使用可能な開裂焼き鈍しの熱エネルギ（温度の高さ、時間の長さ）が大きくなるほど、開裂前に形成される結合が強くなり、従って移行する膜の品質（特にキャリアへの結合に関して）も高くなる。他の用途では、例えば注入されたウエファ上に７００℃で生成された２〜３μｍ厚の高温酸化物（ＨＴＯ）の析出物が、ウエファ上（従って特にそれから薄膜が脱離することが望ましい基板上）の結合を可能にするために必要になる。しかし、高温で印加すると、開裂時間は非常に短くなり、工業的に実施することはできない。更に、この開裂を得るための工程の前の熱処理の間に、前記開裂が起きないことを保証する必要がある。
【先行技術文献】
【特許文献】
【００１０】
【特許文献１】米国特許明細書第５３７４５６４号（ブルーエル）
【特許文献２】米国特許明細書第６０２０２５２号（アスパー）
【特許文献３】米国特許明細書第５８７７０７０号（ゴセルら）
【特許文献４】米国特許明細書第６６００１７３号（チワリ）
【特許文献５】国際特許公開第２００４／０４２７７９号（ＳＯＩＴＥＣ−ＣＥＡ）
【特許文献６】国際特許公開第２００４／０４４９７６号（ＣＥＡ）
【特許文献７】国際特許公開第２００５／０１３３１８号（ＳＯＩＴＥＣ）
【特許文献８】国際特許公開第２００４／０４３６１５号（ＳＯＩＴＥＣ−ＣＥＡ）
【特許文献９】欧州特許公報第１７９８７６５号（コーニング）
【非特許文献】
【００１１】
【非特許文献１】Proceedings 1998 IEEE International SOI Conference, 1998年１０月, pp. 137-138（アスパーら）「スマートカット法での開裂の動力学」
【非特許文献２】APL 72, p.49, 1998
【非特許文献３】1998 IEEE International SOI Conference proceedings, １９９８年１０月５〜８日、フロリダ州スチュアートのマリオットリゾートのインディアンリバープランテーション
【非特許文献４】Proceedings on the Semiconductor Wafer Bonding VII: Science, Technology, and Applications, ２００３年４月２７日から５月２日、フランス、パリ、Ｃ．ラーゲ−ブランチャードら
【非特許文献５】Electrochemical Society, （ニュージャージ州、ペニントン）2003, Vol. PV2003-19, p. 346,
【非特許文献６】Proceedings of the 2003 IEEE International SOI Conference（カリフォルニア州、ニューポートビーチで２００３年９月２９日から１０月２日開催）の１３２頁（２００３年（ニュージャージ州、ピスカタウェイ）
【非特許文献７】Applied Phys Letters, Vol. 72, No. 9, March 1998  （アガワルらの「Ｈｅ+とＨ+の共注入によるシリコンオンインシュレータ膜の効果的な製造」と題する記事）
【発明の概要】
【発明が解決しようとする課題】
【００１２】
現在のところ、かなり異なった厚さを有する薄膜、特に２μｍ未満、場合によっては３００ｎｍ未満の非常に薄い薄膜を脱離させ、かつ該脱離により露出する面の表面仕上げが十分に良好で、長くかつ高価な表面仕上げ工程を不要とすることが求められている。
【課題を解決するための手段】
【００１３】
特に薄膜を脱離させることが必要な場合に、注入工程後に、表面に損傷を生じさせる（ブリスタの形成又は剥離）ことなく、開裂（工業的に可能な時間だけ、高温を印加する）、つまり良好に制御された機械的開裂を形成する高温熱処理（特に４５０℃から５００℃以上の温度）を含む技術工程を行う必要であることが理解しうる。
【００１４】
これが、本発明の目的が、技術的工程（一般に、エピタキシャルフィルム又は成分等の形成）、つまり非常に薄い（３００ｎｍより薄い）薄膜が関連する開裂工程の間に行われる、一般に５００℃以上の高温熱処理に耐えられる、注入を通して、脱離を行う方法を提供する理由である。
【００１５】
本発明の一般的な目的は、開裂を遅らせて、熱的脱離を、高温で十分長時間（工業的に耐えられる）実施できるようにすることである。従って、アプローチの手法は逆になり、水素及び硼素又はヘリウムを注入して、低温で脱離的開裂を起こさせる。
【００１６】
この目的のため、本発明は、
−少なくとも一部が、少なくとも脱離する薄膜の厚さと等しい深さだけ、自由面の下方に位置する、脆弱層を形成するために、ドナー基板に前記自由面から成分注入を行う工程、
−低くとも４５０℃での熱処理を含む少なくとも１回の中間工程、及び
−前記脆弱層に沿って、開裂脱離を行う工程を備える、
前記ドナー基板から前記薄膜を脱離させる方法において、
前記注入工程は、硼素、ヘリウム及び水素の任意順序での注入を含み、
注入エネルギは、
−ヘリウムと硼素濃度の最大点は、最大で１０ｎｍ離れた実質的に同じ深さで得られ、かつ
−水素濃度の最大点は、前記ヘリウム及び硼素濃度最大点より少なくとも２０ｎｍ深い深さで得られものであり、かつ
注入量は、
●硼素注入量は、少なくとも５×１０13Ｂ／ｃｍ2に等しく、かつ
●ヘリウム及び水素の全量は、最小で1016原子／ｃｍ2に等しく、最大で４×1016原子／ｃｍ2に等しく、更に３×1016原子／ｃｍ2にでも良い、開裂によりドナー基板からシリコン製の薄膜を脱離させることを特徴とする方法を提供する。
【００１７】
本発明は、ドープの有無にかかわらず、単結晶、多結晶又は無定形シリコンなどの任意のタイプのシリコンに適用できる。
【００１８】
特に厚さの厚い薄膜（一般に２ミクロン厚以上）の脱離には、キャリアへ（密着して）結合する工程が不要であることが理解できる。
【００１９】
本発明の方法は、工程１を除いて、スマートカット法の名称で知られている従来の工程と同様であることに注目すべきである。
【００２０】
これは、本発明の工程１では、硼素、ヘリウム及び水素の３種のイオン性成分を、これらの注入種を制御する正確な多くの条件下で注入するからである。
【００２１】
ましてや、公知のように、硼素は、原子の小さいガスである水素やヘリウムとは異なった性質を有する成分である。
【００２２】
前述の通り、ヘリウムを水素と組み合わせて注入することは公知である。硼素を水素と組み合わせて注入することも公知である。しかしこれらの組み合わせは、水素（又はヘリウム）単独注入と比較して、本質的に、脱離温度又は全注入量を減少させる観点から提案されている。
【００２３】
しかし驚くべきことに、例えば前記特許文献１に記載のように、水素を単独で、１０16／ｃｍ2の数倍の注入量で、１０から１０００ｋｅＶのエネルギで、かつ５００℃以上の熱的開裂で得られるものと比較して、本発明の条件下で、ヘリウムと硼素を追加して行う注入は、熱的開裂が高温処理を必要とするので、早期開裂のリスクなしに、高温技術工程を実施できる。
【００２４】
より重要な理由によると、更に驚くべきことに、例えば前記特許文献３に記載のように、水素量を１０17Ｈ／ｃｍ2、そのエネルギを６０又は１２９ｋｅＶとし、硼素量を前記水素量の０．１％から１％（１８０ｋｅＶのエネルギを有する５×１０14Ｂ／ｃｍ2）とし、鋭敏化熱処理温度２５０℃、最大で前記鋭敏化熱処理温度に等しい温度で開裂を行う、水素を硼素と組み合わせて注入することと比較して、本発明の条件下で、ヘリウムを追加注入すると、熱的開裂を遅らせる（追加の機械的エネルギを加えると防止できることさえある）という利点を有する。
【００２５】
同様に、例えば前記特許文献５に記載のように、水素量を４．５×１０16Ｈ／ｃｍ3、そのエネルギを３０ｋｅＶとし、ヘリウム量を２×１０16Ｈｅ／ｃｍ3、そのエネルギを４５ｋｅＶとし、脱離開裂を２７５℃で行う、水素をヘリウムと共に注入することを含む方法に比較して、本発明の条件下で、硼素を追加注入すると、熱的開裂を遅らせるという（追加の機械的エネルギを加えると防止できることさえある）利点を有する。
【００２６】
水素、ヘリウム及び硼素を含む三重注入のアイデアは、特許文献９で触れられているが、その実施例は二重注入のみに関するものであることもあり、曖昧で不正確に記載されているに過ぎない。この特許文献９で提案されている多重注入の目的は、コスト削減であり、本発明が提示する技術的課題の基礎である開裂を遅らせる目的とは相容れないものである。特許文献９は、本発明が推薦する注入条件やその利点を、開示も示唆もしていない。
【００２７】
中でも、特に薄厚の（最大で数百ナノメートル）薄膜を脱離させる際には、キャリアへの結合工程（キャリアへの密着）を、注入及び開裂脱離工程間（中間の高温工程、更には脱離工程は、結合界面を強化する処理から成ってもよい）に行うことが有利である。より一般的には、中間工程（単一工程である必要はない）は、強化処理のような、低くても４５０℃あるいは５００℃の温度での高温処理の技術的工程であっても良いが、エピタキシャル析出のような膜析出処理でも良い。
【００２８】
本発明は、下記の事項を任意に組み合わせて、より有利な態様とすることができる。
−硼素注入量は、ヘリウム及び水素の全量の最小で１％に等しく、かつ前記全量の最大で１０％に等しい。換言すると、硼素量は重要であるが、ヘリウム及び水素の全量に対する割合は小さい。
−ヘリウム量及び水素量が最小で、1015原子／ｃｍ2に等しいことが好ましく、これら各成分は、かなりのレベルで存在し、これらの成分間には、相乗効果がある。
−ヘリウムと水素の注入量の比は、１／２から２であり、これらの注入量は、同じオーダーであると有利である。
−ヘリウム及び硼素濃度最大点と水素濃度最大点の距離が、最大で２００ｎｍに等しい。
−低くても４５０℃に等しい温度、６００℃であっても良い温度で、少なくとも部分的に行われる開裂熱処理により、前記開裂が得られる。
−機械エネルギ（インパルス、衝撃、刃の挿入、トルク、超音波等）の印加により、前記開裂が形成される。
【００２９】
本発明の目的、特徴及び利点は、添付図面を参照して行う非限定的な実施例の説明により、更に明らかになると思う。
【図面の簡単な説明】
【００３０】
【図１】本発明方法の注入工程後の基板の概略断面図。
【図２】図１の基板を第２の基板と密着させた工程の後の同様の図。
【図３】開裂工程後の同様の図。
【図４】本発明方法を実行する新しいサイクルを開始する際の初期基板を示す同様の図。
【発明を実施するための形態】
【００３１】
図１は、単結晶シリコン製の初期基板１０を示している。変形例として、この基板は、例えば多結晶シリコン製のキャリア基板と該基板が有する単結晶シリコン層から成っていても良い。従来と同じように、この基板１０は、先行工程で得られた熱酸化物層１１で被覆されている（このような酸化物層は省略しても良い）。
【００３２】
この初期基板は、三重注入、すなわち硼素注入、水素注入、及びヘリウム注入の処理を受ける。
【００３３】
これら３種の成分の注入順序は、開裂脱離方法の結果物に影響を与えないようであった。
【００３４】
注入エネルギは、ヘリウム及び硼素のピークが、
−最小で２０ｎｍ、最大で２００ｎｍの距離だけ、水素ピークより浅く、
−両者が同じ深さに局在化するか、又は互いに僅かな距離（実際には１０ｎｍまで）を隔てて位置するように、
選択する。
【００３５】
このような深さ測定用に適する技術は、二次イオン質量分析（ＳＩＭＳ）であり、この技術では、例えばＣＴＲＭ（物体中のイオンの結晶移送）ソフトウェアを使用するシミュレーションで得られる結果とは異なった結果が得られる。
【００３６】
注入量は、次のように選択する。
−硼素量は、少なくとも５×１０13Ｂ／ｃｍ2、好ましくは少なくとも１０14Ｂ／ｃｍ2であり、又好ましく１０16Ｂ／ｃｍ2未満として、基板の無定形化を回避するが、より好ましくはこの硼素量は、水素及びヘリウムの合計量の１０％を超えないようにすることが望ましく、
−水素及びヘリウムの合計量（Ｈ量＋Ｈｅ量）は、少なくとも１０16／ｃｍ2で、好ましくは最大で４・１０16／ｃｍ2 で、最大で３・１０16／ｃｍ2であることが更に好ましい。
【００３７】
従って、硼素量は、合計Ｈ＋Ｈｅ量より、１倍から１００倍少ないことが望ましい。
【００３８】
将来薄膜となる部分は、それを通して注入が行われる表面と、ヘリウム及び硼素のピーク（注入で生じるダメージが非常に強く集中する）間に位置する（このダメージは、この三重注入と開裂の間で変化する）。
【００３９】
公知のスマートカット法と同様に、基板１０を（図２参照）、次いでこの初期基板１０と同じ性質の基板、つまり単結晶シリコン製の基板（この基板は、前記基板１０に面する表面が酸化物層（図示略）で被覆されていても良い）に密着させる。この密着は、直接結合により生じ、次いで薄膜の脱離前に前記結合を熱処理により強化しても良い。
【００４０】
図２において、符号１３は、前述の三重注入、及び例えばキャリアへの結合を強化するために前記三重注入間に行われる熱処理で生成する脆弱層を示している。
【００４１】
次いで（図３参照）、（例えば刃を２枚の基板間に挿入し、及び／又は、張力及び／又は屈曲力及び／又はせん断力を印加し、及び／又は慎重に選択された電力及び周波数を有する超音波又はマイクロ波を印加するといった）脱離力を加えることからなる、他の形態のエネルギ（矢印で略示）により補われても良い熱エネルギを加えることにより、硼素及びヘリウムの注入点の脆弱層１３で開裂を誘起させる。これにより、第２の基板１２に接合したままの初期基板部分からなる薄膜１５と、１０´で示した初期基板の残部が得られる。
【００４２】
この残部は、次いで、例えば適切な研磨、及び／又は熱処理を使用する任意のリサイクルの後に、他の注入−結合−開裂サイクルで使用できる（図４）。
【００４３】
［実験結果］
三重注入のための推奨できる操作条件は、次の通りである。
【００４４】
［注入の順序の効果］
注入操作条件は、次の参照するように設定した。
−硼素（８０ｋｅＶ及び１０15／ｃｍ2)、ヘリウム（３４ｋｅＶ及び１．２・１０16／ｃｍ2)及び水素(２７ｋｅＶ及び１．２・１０16／ｃｍ2)。
【００４５】
次いで、前記操作条件の効果を評価するために、焼き鈍しを、５００℃で１０分間、又は７００℃で１０分間行った。
【００４６】
注入を次の順序で行った。
−硼素、次いでヘリウム、次いで水素。
−硼素、次いで水素、次いでヘリウム。
−水素、次いで硼素、次いでヘリウム。
−水素、次いでヘリウム、次いで硼素。
−ヘリウム、次いで水素、次いで硼素。
−ヘリウム、次いで硼素、次いで水素。
【００４７】
他の条件を全て同じにして、５００℃（１０分）及び７００℃（１０分）の熱処理を、これらの種々の注入順序の組み合わせで行うと、同じ結果が得られた。これは、焼き鈍しの終期にブリスタが存在せず、熱処理終了前に時期を失した開裂が行っていなかったこと、これらの注入条件では、５００℃又は同様に７００℃で１０分の熱処理後に熱的開裂が起こっていなかったこと、及び開裂を起こさせるためには、特に機械的エネルギである他の形態のエネルギを印加することが有用であったことを意味する。
【００４８】
しかし、このような三重注入を使用しないと、開裂がより迅速に起こることは述べる価値のあることである。従って、例えば前述したヘリウムと水素の量と類似する注入量で、水素単独注入を行う場合、あるいは硼素なしで水素及びヘリウムの注入を行う場合、５００℃で約１０分後に、純粋に熱的な（つまり機械的エネルギを追加印加していない）開裂が得られた。ヘリウムなしに、水素及び硼素の注入を行うと、５００℃で約１１秒後に、純粋に熱的な開裂が得られた。本発明が推奨する三重注入では、５００℃で２時間後でなければ、熱的開裂は観察されなかった。
【００４９】
明確ではないが、水素単独注入では、脆弱層表面に約５０から１００ｎｍの長さの微細クラックタイプの空隙が成長すると近似できる欠陥が生じるのに対し、本発明の三重注入では、この部分に、全体が球形で約１０ｎｍから２０ｎｍの直径の空隙が生じるに過ぎない。
【００５０】
［ヘリウム注入エネルギと水素注入エネルギの効果］
ヘリウム注入エネルギの効果を評価するために、下記に参照するような、前述と同様の操作条件を設定した。
−硼素（８０ｋｅＶ及び１０15／ｃｍ2)、ヘリウム（可変エネルギ及び１．２・１０16／ｃｍ2)及び水素（２７ｋｅＶ及び１．２・１０16／ｃｍ2)。
【００５１】
前述の通り、５００℃で１０分間、又は７００℃で１０分間の焼き鈍しにより、注入の効果を評価した。
【００５２】
ヘリウム注入エネルギを５５ｋｅＶから２４ｋｅＶに減少させると、次のことが観察された。
−エネルギが５５ｋｅＶから３４ｋｅＶに減少すると、最高エネルギで観察されたブリスタが減少する傾向にあった。
−エネルギが３４ｋｅＶであると、ブリスタは生じなかった。
−次いでエネルギを３４ｋｅＶから２４ｋｅＶに更に減少させると、ブリスタは増加した。
【００５３】
従って、３４ｋｅＶでヘリウムを注入すると、脱離開裂に寄与する熱的効果に最大遅れが生じ、上方にしろ下方にしろこの最適値から離れて、エネルギが変化するほど、この遅れは効果的でなくなる。換言すると、硼素の注入深さに関して最適な注入深さ（１００ｎｍ厚の熱酸化物層で被覆されたシリコンの場合は、表１から約２００ｎｍ、すなわち前記酸化物層の１００ｎｍ下方）があると考えられる。
【００５４】
水素注入エネルギの効果を評価するために、下記に参照するような操作条件（前述の設定と類似）を設定した。
−硼素（８０ｋｅＶ及び１０15／ｃｍ2)、ヘリウム（３４ｋｅＶ及び１．２・１０16／ｃｍ2)及び水素(可変エネルギ及び１．２・１０16／ｃｍ2))、
−５００℃で１０分間又は７００℃で１０分間の焼き鈍し。
【００５５】
水素注入エネルギを５０ｋｅＶから２０ｋｅＶに減少させる（つまり前記ヘリウムの変化範囲と実質的に同じ）と、次のことが観察された。
−エネルギが５０ｋｅＶから２７ｋｅＶに減少すると、ブリスタは生じなかった。
−次いでエネルギを２７ｋｅＶから２０ｋｅＶに更に減少させると、ブリスタは増加した。
【００５６】
従って、５０ｋｅＶから２７ｋｅＶで水素を注入すると、脱離開裂に寄与する熱的効果に最大遅れが生じ、上方にしろ下方にしろ、この最適値から離れて、エネルギが変化するほど、この遅れは効果的でなくなる。換言すると、最小注入深さ（１００ｎｍ厚の熱酸化物層で被覆されたシリコンの場合は、表１から約２３０ｎｍ、すなわち前記層の１３０ｎｍ下方）があると考えられる。
【００５７】
３４ｋｅＶの上方又は下方に変化するエネルギを有するヘリウム、２７ｋｅＶの上方又は下方に変化するエネルギを有する水素、又は前述の最適値を有する硼素を注入して、１０ｎｍ厚の熱酸化物層で被覆された単結晶シリコン製のドナー基板に関して得られた結果を、下記表１に示す。量Ｃmaxは、注入密度が最大である深さに対応する（ＣＴＲＩＭソフトウエアを使用してシミュレートし、ＳＩＭＳを使用して測定した）。
【００５８】
【表１】
0005588002.tif 000002
【００５９】
種々のピークの対応位置の制約は、ＳＩＭＳ測定を基本として特定された。硼素のピークの位置が、将来の薄膜の厚さを決定すると考えられる。
【００６０】
［硼素、ヘリウム及び水素注入量の効果］
硼素注入量の効果を評価するために、操作条件を下記のように設定した（前述の設定と同様）。
−硼素（８０ｋｅＶ及び可変量)、ヘリウム（３４ｋｅＶ及び１．２・１０16／ｃｍ2)及び水素(２７ｋｅＶ及び１．２・１０16／ｃｍ2)、
−５００℃で１０分間、又は７００℃で１０分間の焼き鈍し。
【００６１】
硼素濃度が、１０10原子／ｃｍ2の単位面積当たりの量、すなわち、非常に低い量である６・１０14原子／ｃｍ3及び１０・１０14原子／ｃｍ3の間であると、微細クラックタイプの空隙を含む水素のみの注入で観察されるのと同様の従来の開裂が観察された。
【００６２】
硼素量（従って濃度）が１オーダー増加すると（ほぼ１０を掛ける）、開裂が加速されることが観察された。
【００６３】
注入により、硼素量（濃度）を再度１０13原子／ｃｍ2のオーダーだけ増加させると(約６×１０17原子／ｃｍ3)、開裂が遅れた。これは、開裂時間が３倍に増加し、あるいは開裂が起こるまでの時間は同じに維持したまま、開裂焼き鈍し温度を２５℃だけ増加させることが可能であったことを意味する。このオーダーから、本発明の効果が顕れる始めることを理解できるが、ある種の高温工程を行っている間に、時期を失した開裂が起きるリスクが依然として残る。従って、この限界値を超える値に注入量を保持することが好ましいと考えられる。
【００６４】
硼素量を再度１０14原子／ｃｍ2だけ増加させて、６×１０18原子／ｃｍ3のオーダーにすると、熱的開裂を防止する効果が顕れた。特に、６００℃から９００℃で１時間での焼き鈍しでは、開裂を起こすには十分でなく、他の形態のエネルギ（刃の挿入）に追加が必要であった。
【００６５】
１０15／ｃｍ2（６×１０19／ｃｍ3）のオーダーより大きい量では、ブリスタなしに、熱的開裂の防止が観察された。
【００６６】
従って、１０13原子／ｃｍ2未満の硼素量では、存在する硼素が、本発明の目的を阻害するが、この量を超えると、存在する硼素が水素及びヘリウムと組み合わされて、微細な空隙層の１回又は２回以上の熱処理による変化である、開裂を遅くする。遅延効果は、１０14原子／ｃｍ2から特に顕著になるが、より高いオーダーである１０15原子／ｃｍ2でも当然起こる（しかし硼素に生じる他の効果、特に無定形化を考慮して、前記範囲を大きく越える硼素量とすることは薦められない）。
【００６７】
水素及びヘリウム注入量の効果を評価するために、操作条件を下記のように設定した（前述の設定と同様）。
−硼素（８０ｋｅＶ及び１０15原子／ｃｍ2)、ヘリウム（３４ｋｅＶ及び１×１０16原子／ｃｍ2)及び水素（２７ｋｅＶ及び可変量)、及び
−５００℃で１０分間、又は７００℃で１０分間の焼き鈍し。
【００６８】
注入量が４×１０16原子／ｃｍ2から１×１０16原子／ｃｍ2に減少すると、ブリスタは減少し、１０16原子／ｃｍ2では検出できなかった。
【００６９】
従って、他の条件が同様であると、約１０16原子／ｃｍ2（勿論、上記条件で述べた１．２×１０16原子／ｃｍ2まで広げても良い）の水素注入が最適量であると考えられる（この注入量未満であると、十分に標準的な微細空隙層において、最終的には開裂脱離後の満足できる表面仕上げを得るために、十分に高い注入量ではなくなる）。
【００７０】
ヘリウム注入量の効果を評価するために、操作条件を下記のように設定した（前述の設定と同様）。
−硼素（８０ｋｅＶV及び１０15原子／ｃｍ2)、ヘリウム（３４ｋｅＶ及び可変量）及び水素(２７ｋｅＶ及び１×１０16原子／ｃｍ2)、及び
−５００℃で１０分間、又は７００℃で１０分間の焼き鈍し。
【００７１】
ヘリウム注入量が４×１０16原子／ｃｍ2から１×１０16原子／ｃｍ2に減少すると、当初ブリスタは増加したが（４×１０16原子／ｃｍ2から３×１０16原子／ｃｍ2の間）、続いて、１×１０16原子／ｃｍ2で最早検出できなくなるまで、ブリスタは減少した。
【００７２】
従って、他の条件が同様であると、約１０16原子／ｃｍ2（勿論、上記条件で述べた１．２×１０16原子／ｃｍ2まで広げても良い）のヘリウム注入が最適量であると考えられる（この注入量未満であると、十分に標準的な微細空隙層において、最終的には、開裂脱離後の満足できる表面仕上げを得るために十分に高い注入量ではなくなる）。
【００７３】
より一般的には、任意順序の三重注入の特に有利な操作範囲は、次の通りであると理解される。
−ヘリウムと硼素濃度の最大点は、最大で１０ｎｍ離れた実質的に同じ深さで得られ、かつ
−これらの最大点は、水素濃度最大点より深くない。
注入量は次の通りである。
●硼素量は、少なくとも１０13Ｂ／ｃｍ2（一般に少なくとも５×１０13Ｂ／ｃｍ2）で、かつ
●ヘリウム及び水素の全量は、１０16原子／ｃｍ2から４×１０16原子／ｃｍ2で、好ましくは最大で３×１０16原子／ｃｍ2である。
【００７４】
本発明の数種の注入例を、シリコンの場合について記載する。
【００７５】
［実施例１］
１００ｎｍ厚のＳｉＯ2熱酸化物を被覆した（１００）結晶配向の単結晶シリコンに、次の条件で注入を行った。硼素（８０ｋｅＶ及び1015原子／ｃｍ2)＋ヘリウム（３４ｋｅＶ及び１．２×1016原子／ｃｍ2)＋水素（２７ｋｅＶ及び１．２×１０16原子／ｃｍ2)。次いで注入された基板を脱酸素し、次いで標準的な疎水的直接結合（ＨＦ脱酸素、次いでＨＦ最終（窒素下での乾燥前に、ＨＦを１％で３０秒印加したことを意味する））を使用して、（１００）単結晶シリコン基板に結合させた。結合エネルギは室温では小さい（２０ｍＪ／ｍ2）ため、次いでこの結合を７００から８００℃で強化して、引き続き行われる薄膜移行に耐えるよう、結合エネルギが約１．５から２Ｊ／ｍ2に達するようにしなければならない。次の開裂熱処理（これは同時に結合界面を強化する）は、例えば室温から８００℃まで、０．２５から５℃／分の割合で増加する長時間焼き鈍し（各１００℃ごとに２から６時間停滞しても良い）と、引き続く０．２５から３℃／分の割合のゆっくりとした温度減少から成る。この熱処理は、それ自身で開裂を起こさせるものではなく、前記開裂は、結合界面に刃を挿入することにより、機械的に起こる。（１１０）シリコン基板に結合された約２２５ｎｍ（〜２２５ｎｍ）厚の（１００）シリコン膜が得られ、この膜は、高度な超小型電子素子の製造に使用できる。
【００７６】
注入条件は、少なくとも近似的には、前述の最適条件の対応することが注目される。
【００７７】
長時間の高温処理（６００℃超で数時間）にもかかわらず、脱離開裂の時期は良好に制御され、前記開裂は刃を挿入した際にのみ起こる。それとは対照的に、本発明が提示する三重注入が存在しないと、熱処理の間の低温時、例えば５００℃未満から時期を失した熱的開裂が観察され、結合界面の強化が不可能になる（欠陥のある薄膜が結果的に得られる）（結合界面の強化と開裂を確保するために、８００℃での単一かつ同じ熱処理を行うことが有利であることに注意）。
【００７８】
［実施例２］
シリコン基板に次の条件で注入を行った。硼素（１５０ｋｅＶ及び５×1014原子／ｃｍ2)＋ヘリウム（６５ｋｅＶ及び１０16原子／ｃｍ2)＋水素（６０ｋｅＶ及び２×１０16原子／ｃｍ2)。単結晶シリコン製の厚い膜（〜１０から５０μｍ厚）を、７００℃で、注入された基板上に、液相エピタクシ（ＬＰＥ）で成長させる。次いで太陽電池の生産に使用できるＨＩＴ（固有の薄膜を有するヘテロ接合）技術を使用する。このように加工されたエピタキシャル成長した表面を、次いで金属ペースト又は導電性ポリマーを使用して、薄い金属膜（アルミニウム又は鋼製の箔）に結合させ、機械的力（剥離、超音波、張力、せん断力等）を加えることにより、注入領域で機械的に開裂を起こさせる。このようにして、１０から５０μｍ厚の単結晶シリコン製の太陽電池が得られる。
【００７９】
前記注入条件は、実施例１の注入条件と比較すると、硼素注入は高エネルギであるが半分の注入量であり、ヘリウム注入は同じ注入量であるが２倍に近いエネルギであり、水素注入は注入量及びエネルギとも２倍に近い。しかし、注入深さは、ヘリウム及び硼素では実質的に同じ（約５００ｎｍ）で、水素注入の深さより、約７０ｎｍの距離だけ浅くなっている。
【００８０】
高温処理を行うにもかかわらず、エピタキシャル成長及び有用素子の形成に関する脱離開裂のタイミングは良好に制御され、開裂は、刃の挿入によってのみ起こる。対照的に、本発明の三重注入が存在しないと、基板にブリスタや剥離が確実に観察される（ブリスタはエピタキシャル膜の品質を低下させ、他方剥離は注入領域が消失して脆弱性が減少して開裂の制御ができなくなる）。
【００８１】
［実施例３］
シリコン基板に次の条件で注入を行った。硼素（８０ｋｅＶ及び１０14原子／ｃｍ2)＋ヘリウム（３４ｋｅＶ及び１．２×１０16原子／ｃｍ2)＋水素（２７ｋｅＶ及び１．２×１０16原子／ｃｍ2)。次いで注入された基板に、５００℃で全時間が１時間３０分である焼き鈍しを行うことを含む１又は２以上の技術的工程を行う。これらの技術的工程は、例えば、厚い結合層（ＳｉＯ2、Ｓｉ3Ｎ4、多結晶シリコン）の析出と、例えばそれに続く５００℃での高密度化焼き鈍しである。注入され加工された基板は、次いで直接結合により、支持基板に結合される。次いで、６００℃で１０分間の等温焼き鈍しにより、開裂が熱的に達成される。
【００８２】
前述の最適な条件と比較して、硼素量は１０倍少なくなることが分かる。しかし行われる種々の熱処理にもかかわらず、脱離開裂のタイミングは、本発明では少なくとも６００℃で熱的に良好に制御される。しかし、このような三重注入が存在しないと、実施例２で述べたのと同じように、ブリスタや剥離が確実に生じる。
【符号の説明】
【００８３】
１０  初期基板
１１  熱酸化物層
１２  第２の基板
１３  脆弱層
１５  薄膜
１０´  初期基板の残部
【図１】
0005588002.tif 000003
【図２】
0005588002.tif 000004
【図３】
0005588002.tif 000005
【図４】
0005588002.tif 000006